【手続補正書】
【提出日】平成15年3月20日(2003.3.20)
【手続補正１】
【補正対象書類名】明細書
【補正対象項目名】特許請求の範囲
【補正方法】変更
【補正の内容】
【特許請求の範囲】
【請求項１】
セラミックファイバーと、
カチオン性澱粉と、
ゾルの全重量を基準として約５０％のシリカと残部の水を有し、前記シリカが約７ｎｍ〜約２００ｎｍの粒径範囲と約１００ｍ２／グラム〜約１０ｍ２／グラムの比表面積を有するシリカゾルと、を含む水性スラリーであって、
スラリーの全重量を基準として約０．５重量％〜約３重量％の固形分含有量と、スラリーの全重量を基準として約０．５重量％〜約２．０重量％のセラミックファイバーと、スラリーの全重量を基準として約０．０１重量％〜約０．７重量％のシリカと、スラリーの全重量を基準として約０．００５重量％〜約０．２重量％のカチオン性澱粉と、残部の水とを有する水性スラリーを成形し、
成形品を製造するために、前記スラリーの固形分が多孔性スクリーン上に堆積するような減圧下において前記スラリーを前記スクリーンに通す、ファイバースラリーを成形品に減圧成形する方法。
【請求項２】
前記ゾルが、約８〜約１０のｐＨと、約０．０２％〜約０．３５％の滴定Ｎａ２Ｏ含有率とを有する、請求項１に記載の方法。
【請求項３】
前記スラリーにおいて、カチオン性澱粉に対するシリカの比が約１：１〜約５：１である、請求項２に記載の方法。
【請求項４】
前記スラリーがフィラーを含有する修正スラリーである、請求項１に記載の方法。
【請求項５】
前記修正スラリーが、修正スラリーの全重量を基準として約０．５重量％〜約３．０重量％の固形分含有量と、修正スラリーの全重量を基準として約０．５重量％〜約２．０重量％の量のセラミックファイバーと、修正スラリーの全重量を基準として約０．０１重量％〜約０．７重量％の量のシリカと、修正スラリーの全重量を基準として約０．００５重量％〜約０．２重量％の量のカチオン性澱粉と、残部の水とを有する、請求項４に記載の方法。
【請求項６】
前記カチオン性澱粉が、約０．１８％Ｎ２〜約０．３％Ｎ２のカチオン電荷及び約４〜８のｐＨを有する前もってゲル化されたカチオン性トウモロコシ澱粉である、請求項１に記載の方法。
【請求項７】
前記カチオン性澱粉が、約０．１８％Ｎ２〜約０．２２％Ｎ２のカチオン電荷を有する、請求項６に記載の方法。
【請求項８】
前記セラミックファイバーがアルミノシリケートファイバーである、請求項１に記載の方法。
【請求項９】
前記スラリーが、スラリーの全重量を基準として約０．７重量％〜約１重量％の固形分含有量と、スラリーの全重量を基準として約０．７重量％のセラミックファイバーと、スラリーの全重量を基準として約０．０２重量％〜約０．２１重量％のシリカと、スラリーの全重量を基準として約０．０１重量％〜約０．０７重量％のカチオン性澱粉と、残部の水とを有し、
前記シリカゾルが、ゾルの重量を基準として約５０％のシリカと残部の水を有し、前記シリカが約１０ｎｍ〜約１８０ｎｍの粒径範囲を有し、
減圧力が約２０インチＨｇ〜約２９インチＨｇである、請求項１に記載の方法。
【請求項１０】
前記スラリーにおいて、カチオン性澱粉に対するシリカの比が約２：１〜約３：１である、請求項９に記載の方法。
【請求項１１】
前記修正スラリーが、修正スラリーの全重量を基準として約０．０７重量％〜約１．７重量％の固形分含有量と、修正スラリーの全重量を基準として約０．７重量％の量のセラミックファイバーと、修正スラリーの全重量を基準として約０．０２重量％〜約０．２１重量％の量のシリカと、修正スラリーの全重量を基準として約０．０１重量％〜約０．０７重量％の量のカチオン性澱粉と、残部の水とを有する、請求項４に記載の方法。
【請求項１２】
前記カチオン性澱粉が、約０．１８％Ｎ２〜約０．２２％Ｎ２のカチオン電荷を有する前もってゲル化されたカチオン性トウモロコシ澱粉である、請求項１１に記載の方法。
【請求項１３】
セラミックファイバーと、カチオン性澱粉と、コロイド状シリカとを有する水性セラミックスラリーであって、
当該スラリーが、スラリーの全重量を基準として約０．５重量％〜約３重量％の固形分含有量と、スラリーの全重量を基準として約０．５重量％〜約２重量％のセラミックファイバーと、スラリーの全重量を基準として約０．０１重量％〜約０．７重量％のシリカと、スラリーの全重量を基準として約０．００５重量％〜約０．２重量％のカチオン性澱粉と、残部の水とを有し、かつ、
前記シリカゾルが、ゾルの全重量を基準として約５０％のシリカと残部の水を有し、前記シリカが約７ｎｍ〜約２００ｎｍの粒径範囲と約１００ｍ２／グラム〜約１０ｍ２／グラムの比表面積を有する、水性セラミックスラリー。
【請求項１４】
前記ゾルが、約８．０〜約１０．０のｐＨと、約０．０２％〜約０．３５％の滴定Ｎａ２Ｏ含有率とを有する、請求項１３に記載のスラリー。
【請求項１５】
前記スラリーが、セラミックフィラーを含有する修正スラリーである、請求項１３に記載のスラリー。
【請求項１６】
前記スラリーにおいて、澱粉に対するシリカの比が約１：１〜約５：１である、請求項１３に記載のスラリー。
【請求項１７】
前記セラミックファイバーが、アルミナ、シリカ、ガラス、無機質ウール及びアルミノシリケートのファイバーの群から選択される、請求項１３に記載のスラリー。
【請求項１８】
前記カチオン性澱粉が、約０．１８％Ｎ２〜約０．３％Ｎ２のカチオン電荷及び約４〜８のｐＨを有する前もってゲル化されたカチオン性トウモロコシ澱粉である、請求項１６に記載のスラリー。
【請求項１９】
前記スラリーが、スラリーの全重量を基準として約０．７重量％〜約１重量％の固形分含有量と、スラリーの全重量を基準として約０．７重量％のセラミックファイバーと、スラリーの全重量を基準として約０．０２重量％〜約０．２１重量％のシリカと、スラリーの全重量を基準として約０．０１重量％〜約０．０７重量％のカチオン性澱粉とを有し、かつ、
前記シリカゾルが、約１０ｎｍ〜約１８０ｎｍの粒径範囲と約６０ｍ２／グラム〜約２７ｍ２／グラムの比表面積を有する、請求項１３に記載のスラリー。
【請求項２０】
前記修正スラリーが、修正スラリーの全重量を基準として約０．０７重量％〜約１．７重量％の固形分含有量と、修正スラリーの全重量を基準として約０．７％の量のセラミックファイバーと、修正スラリーの全重量を基準として約０．０２％〜約０．２１％の量のシリカと、修正スラリーの全重量を基準として約０．０１％〜約０．０７％の量のカチオン性澱粉と、残部の水とを有する、請求項１５に記載のスラリー。
【請求項２１】
前記カチオン性澱粉が、約０．１８％Ｎ２〜約０．２２％Ｎ２のカチオン電荷を有する前もってゲル化されたカチオン性トウモロコシ澱粉である、請求項２０に記載のスラリー。
【請求項２２】
乾燥セラミック成形品の全重量を基準として約６２重量％〜約９６重量％の量のセラミックファイバーと、前記成形品の全重量を基準として約２重量％〜約３０重量％のシリカと、前記成形品の全重量を基準として約１重量％〜約８重量％のカチオン性澱粉とを有し、
前記シリカが、約７ｎｍ〜約２００ｎｍの粒径と約１００ｍ２／グラム〜約１０ｍ２／グラムの比表面積を有する、乾燥セラミック成形品。
【請求項２３】
約１００ＰＳＩ〜約５００ＰＳＩの破断率と、約１４ポンド／立方フィート〜約２５ポンド／立方フィートの密度と、約６０〜約８０のショアー硬度とを有する、請求項２２に記載の乾燥セラミック成形品。
【請求項２４】
約１００：１５：５のセラミックファイバー：シリカ：澱粉の重量比と、約２５０ＰＳＩの前記破断率とを有する、請求項２２に記載の乾燥セラミック成形品。
【請求項２５】
セラミック成形品の全重量を基準として約７２重量％〜約９４重量％の量のセラミックファイバーと、前記成形品の全重量を基準として約４重量％〜約２１重量％のシリカと、前記成形品の全重量を基準として約２重量％〜約７重量％のカチオン性澱粉とを有し、
前記シリカが、約１０ｎｍ〜約１８０ｎｍの粒径を有する、請求項２２に記載の乾燥セラミック成形品。
【請求項２６】
前記シリカゾルが、約６０ｍ２／グラム〜約２７ｍ２／グラムの比表面積を有する、請求項９に記載の方法。
【請求項２７】
前記シリカゾルが、約６０ｍ２／グラム〜約２７ｍ２／グラムの比表面積を有する、請求項２５に記載の乾燥セラミック成形品。
【請求項２８】
前記成形品が、約６０ｍ２／グラム〜約２７ｍ２／グラムの比表面積を有する約２１％〜約３０％のシリカを含む、請求項２２に記載の乾燥セラミック成形品。